(57)【要約】【課題】  本発明は、ヴェーパクロミズム現象を有する新規化合物、及び当該化合物を用いたマルチセンサーを提供することにある。【解決手段】  本発明の化合物は、式、［化１］R4[Pt２（pop）４X]・ｎH２０（式中、Rは、アルカリ金属イオン、アルキルアンモニウムイオン、歩きルジアンモニウム、Xは、ハロゲンイオンである。ｐopは、P２O５H２２−である。）からなることを特徴とする。【選択図】なし【特許請求の範囲】
【請求項１】
式、
［式１］
R4[Pt２（pop）４X]・ｎH２０
（式中、Rは、アルカリ金属イオン、アルキルアンモニウムイオン、歩きルジアンモニウム、Xは、ハロゲンイオンである。ｐopは、P２O５H２２−である。）からなる化合物。
【請求項２】
R4が、[NH3（C４H８）NH3]２である請求項1記載の化合物。
【請求項３】
Xが、Iである請求項1又は2項に記載の化合物。
【請求項４】
請求項1〜3項のいずれか1項に記載の化合物を用いたマルチセンサー。
【発明の詳細な説明】
【技術分野】
【０００１】
本発明は、新規化合物及びそれを用いたマルチセンサーに関し、特に、ヴェーパクロミズム現象を有する新規化合物、及びそれを用いたマルチセンサーに関する。
【背景技術】
【０００２】
この数１０年間の間に、一次元（１D）物質は、化学及び物理学の両方の分野において大きな注目を浴びている。なぜなら、それらは１D構造から生じる特徴的な光学特性及び磁性及びトランスファー特性を示すからである。いくつかの１D物質は、揮発性有機化合物(VOC)及び水蒸気へさらした際、色及び/又は蛍光における飛躍的不可逆的変化を示すことを報告した。蒸気の存在下におけるこれらの分光変化は、vapochromismとよばれ、化学気相センサー装置への現象を保証する（C.L. Exstrom, J. R. Sowa, Jr., C.A.Daws, D. Janzen, and K.R.Mann, Chem. Mater. 1995, 7, 15-17; b）C. A. Daws, C.L. Exstrom, J.R. Sawa, Jr., and K. R. Mann, Chem. Mater. 1997, 9, 363-368. c) M.A. Mansour, W.B. Connick, R. J. Lachicotte, H. J. Gysling, and R. Eisenberg, J. Am. Chem. Soc. 1998, 120, 1329-1330; d)C. E. Buss and K.R. Mann, J. Am. Chem. Soc. 2001, 124, 1031-1039.など)。
【０００３】
【非特許文献１】C.L. Exstrom, J. R. Sowa, Jr., C.A.Daws, D. Janzen, and K.R.Mann, Chem. Mater. 1995, 7, 15-17;
【非特許文献２】C. A. Daws, C.L. Exstrom, J.R. Sawa, Jr., and K. R. Mann, Chem. Mater. 1997, 9, 363-368.
【非特許文献３】M.A. Mansour, W.B. Connick, R. J. Lachicotte, H. J. Gysling, and R. Eisenberg, J. Am. Chem. Soc. 1998, 120, 1329-1330;
【非特許文献４】C. E. Buss and K.R. Mann, J. Am. Chem. Soc. 2001, 124, 1031-1039.など)
【発明の開示】
【発明が解決しようとする課題】
【０００４】
しかしながら、水分を脱吸着して色が変化する現象、いわゆるヴェーパクロミズム現象を有する化合物はこれまでも見出されているが、この現象に加えて、他の物理特性などにおける変化を有する化合物についてはこれまで知られていない。
また、水蒸気を感知するセンサーは多いが、磁性や電子状態まで連動して変化するセンサーは存在しない。
【０００５】
そこで、本発明の目的は、ヴェーパクロミズム現象を有する新規化合物、及び当該化合物を用いたマルチセンサーを提供することにある。
【課題を解決するための手段】
【０００６】
上記目的を達成するために、発明者らは、ナノワイヤー原子価錯体について鋭意研究を重ねた結果、本発明の化合物及び当該化合物を用いたマルチセンサーを見出すに至った。
【０００７】
すなわち、本発明の化合物は、式、
［化１］
R4[Pt２（pop）４X]・ｎH２０
（式中、Rは、アルカリ金属イオン、アルキルアンモニウムイオン、歩きルジアンモニウム、Xは、ハロゲンイオンである。ｐopは、P２O５H２２−である。）からなることを特徴とする。
【０００８】
また、本発明の化合物の好ましい実施態様において、R4が、[NH3（C４H８）NH3]２であることを特徴とする。
【０００９】
また、本発明の化合物の好ましい実施態様において、Xが、Iであることを特徴とする。
【００１０】
また、本発明のマルチセンサーは、請求項1記載の化合物を用いたことを特徴とする。
【発明の効果】
【００１１】
本発明の化合物によれば、バルクの結晶レベルでも、ナノサイズレベルでも応用可能であり、応用範囲が広いという有利な効果を奏する。
【００１２】
また、本発明の化合物を用いたセンサーは、色の変化のみならず、磁性及び電子状態の変化も同時に感知することが可能であり、マルチセンサーとしての応用範囲が広いという有利な効果を奏する。
【発明を実施するための最良の形態】
【００１３】
本発明の化合物は、式、
［化２］
R4[Pt２（pop）４X]・ｎH２０
（式中、Rは、アルカリ金属イオン、アルキルアンモニウムイオン、歩きルジアンモニウム、Xは、ハロゲンイオンである。ｐopは、P２O５H２２−である。）からなる。このましくは、R4が、[NH3（C４H８）NH3]２である。また、好ましくは、Xが、Iである。
【００１４】
本発明の新規化合物は、より高感度に色、磁性等を認知できるマルチセンサーを提供しうるという観点から、[NH3（C４H８）NH3]２[Pt２（pop）４I]・４H２０（pop＝P２O５H２２−）からなることが好ましい。このような化合物は、後述するように、温度の変化、又は湿度の変化に伴って、水分子を吸脱着することが可能であり、ひいては、色の変化(例えば、緑と金色)、磁性の変化(常磁性と反磁性)、及び電子状態の変化（例えば、電荷分極相と電荷密度波状態）などを利用して、水蒸気の脱吸着に基づくマルチセンサーとして使用すること可能である。
【００１５】
すなわち、本発明は、ナノワイヤー白金混合原子価錯体における水蒸気の脱着による色の変化(緑と金色)とそれに伴う磁性の変化(常磁性＝電荷分極相と反磁性＝電荷密度波状態)を感知するセンサーとして応用することができる。水分を脱着して色が変わる現象をヴェーパクロミズムというが、本発明の新規化合物はこの現象に加えて、電子状態の変化(電荷分極相と電荷密度波状態)が伴い、磁性も変化をするというこれまでにない現象であり、分子デバイスとしての基盤技術となる。
【００１６】
本発明の化合物は、(室温)では水分子を有しており、架橋イオン（X）、例えばヨウ素イオンなどが白金間の中央から1方向にずれているためにPtII−PtIII−X．．．PtII-PtIII−Xの電化分極相を取ることができる。
【００１７】
例えば、[NH3（C４H８）NH3]２[Pt２（pop）４I]・４H２０の錯体は電荷移動吸収帯を２．３７eVにもつために緑色をしている。またPtII-PtIII上に不対電子をもつために常磁性である。ラマン散乱もｖ（PtII-PtIII）が９８ｃｍ−１に観察される。一方、３４０K(摂氏６６度)以上に温度を上昇させると、水分子が脱着する。この脱着に伴って架橋イオン（X）が2倍周期に対称にずれた．．．PtII−PtII．．．X-PtIII−PtIII-X．.電荷密度波状態となる。このために不対電子はなくなり、反磁性となる。また電荷移動吸収帯が１．１２eVまで低エネルギー側にシフトするために金色となる。ラマン錯乱がｖ（PtII−PtII）が８６ｃｍ−１に、ｖ（PtIII−PtIII）が９４ｃｍ−１に観測される。
【００１８】
このような色の変化と磁性の変化と電子状態の変化が何度も繰り返し観察される。このためにセンサーとして応用することができることがわかる。
【実施例】
【００１９】
以下、本発明を実施例により更に具体的に説明するが、本発明は、下記実施例に限定して解釈される意図ではない。
【００２０】
一次元電子系は、基礎科学及び用途の両方の関心から十分注目を浴びている。用途の観点から、これらの系は、非線形光学及びナノ電子デバイスの分野において非常に見込みがある一方、基礎科学の観点から、多くの特徴的な物理特性、例えば、スピン電子ウエーブ（SDW）、チャージ電子ウエーブ(CDW)、及び有機コンダクターにおける金属状態、π共役ポリマーにおける孤立、ポラロン、バイポラロンなどが観察される。これら化合物の中で、それらの電子状態の波長可変性、光学及び磁性特性の生じた多量の種類のために、準１次元ハロゲン結合二核Pt錯体は、魅力的なターゲットである。これら二核Pt錯体は、結合ハロゲンイオン及び二核Ptイオンの位置に依存する４つの酸化状態、例えば、（１）平均バランス状態、（２）CDW状態、（３）チャージ分極状態、及び(４)選択チャージ分極状態、を取ることができる。
【００２１】
そこで、当方は、MMX（金属―金属―ハロゲン）鎖における増大した温度でチャージ分極とCDW状態との間の相転位に伴う最初の新規ヴェーパクロミズム（vapochromic） 現象について検討を行った。
【００２２】
典型的なヴェーパクロミック材料は、Pt（CNR）４２+方向及びPt(CN)42-方向を選択する直線鎖を形成する平面四角形のPtII化合物である[Pt（CNR）4][Pt(CN)4]（R=p-CN-C6H4-CｎH2n+1;ｎ＝１，２，６，１０，１２，１４）化合物の系である。これら錯体のバポクロミズムは、パイエルス及びスピンーパイエルス不安定性などの１D電子構造不安定性と関係が無いPt-Pt距離における変化のためであると示唆される。
【００２３】
当方は、１D系への相転位特性を経て行われる新しいタイプのヴェーパクロミズムを見出した。本発明の化合物は、構造及び光学特性におけける顕著に変化し、蒸気によって可逆的な相転移を示す１Dハロゲン結合二核白金化合物である。この化合物は、M=Pt及びX=Iで金属―金属―ハロゲン（M−M-X）単位を繰り返す１D鎖構造化合物を有し、MMX鎖と呼ばれる。
【００２４】
MMX鎖化合物において、１D電子構造は、Mのｄｚ２軌道及びXのｐｚ軌道によって形成される。Mの通常のバランスは、２．５+であり、３つの電子が２つのｄｚ２軌道当たりに存在する。４つのチャージオーダー（CO）状態は、以下に示すようにこの系において理論的に予想される。
【００２５】
(a)     ―M2.5 +−M2.5+―ｘ−M2.5+−M2.5+-X-  （平均バランス（AV）状態）
(b)     ―――M２+-M2+---X-M3+-M3+−X---      (チャージ密度ウエーブ（CDW）状態)
(c)     ―――M2+-M3+-X---M２+-M3+-X---      (チャージ分極（CP）状態)
(d)     ―――M2+-M3+-X-M3+-M2+---X---      （選択チャージ分極（ACP）状態）
【００２６】
MMX鎖化合物の２つのファミリー、すなわち、R4[Pt2(pop)4X]nH2O（pop=p2O5H22-;R=K,NH4;X=Cl,Br）及びM2(dta)4I（M=Pt,Ni,dta=CH3CS2-）は、本研究の初期の段階において判明した。前者のグランド状態は、CDWであると明らかにされた。Pt2(dta)４Iに対して、CPからACPへの転移は、８０Kで生じると示唆される一方、Ni2（ｄta）4Iは、AV状態を有すると考えられる。I結合化合物は、Cl又はBr結合化合物よりXのp軌道とMのd軌道との間のより大きいハイブリダイゼーションを有し、種々のCO状態は安定化されると予想される。当方は、アルカリ金属（R=Na、NH4、Rb及びCs）及びアルカリアンモニウム[R=CnH2n+1NH3、（CｎH2n+1）２NH2及びR’＝NH3（CnH2n）NH3]の異なるカウンターカチオンを有する、R4[Pt2(pop)4I]nH2O及びR‘２[Pt2(pop)4I]nH2Oの約２０の化合物を合成し、それらの置換はPt-I-Pt距離(ｄ（Pt-I−Pt）が広範に変化し、PtPtI鎖の電子構造が、反磁性CDW及び常磁性CP状態間に制御されることを証明した。得られた相ダイアグラムを、最も低いチャージトランスファー（CT）エネルギーEctは、ｄ（Pt-I−Pt）の関数としてプロットされる図１に示す。相境界線は、約d(Pt-I-Pt)＝６．１オングストロームに位置する。さらに、当方は、[（C２H５）２NH２]４[Pt２（pop）４I](図１における材料１７)における CP及びCDW状態間の圧力及び光誘導相転移を報告した。本研究における目標材料は、常磁性CP状態と反磁性CDW状態との間の転移を伴う新規ヴェーパクロミック作用を示す[NH3（C４H８）NH3]２[Pt２（pop）４I]・４H２０(図１の材料１８)である。
【００２７】
実施例２
次に、ヴェーパクロミズム現象を良好に示す[NH3（C４H８）NH3]２[Pt２（pop）４I]・４H２０について詳細に検討を行った。
【００２８】
図２は、２９６Kでの[NH3（C４H８）NH3]２[Pt２（pop）４I]・４H２０（以下、１という。）の結晶構造の透視図を示す。２つのPt原子が、４つのpop配位子によって結合され、Pt2(pop)４ユニットを形成する。２つの隣接するPt2(pop)４ユニットは、Iイオンによって結合し、ｃ軸に沿ってPtPtI直線鎖を形成する。図において表現されたように、結合するIイオンは、隣接Pt-Ptユニット化の真中から半占有状態で無秩序となる。なぜなら、Iイオンの置換は、３次元的に規定されてないからである。ｘ線構造解析から、それゆえ、１のグランド状態がCDWかCPであるかを決定するのは困難である。Pt-Pt距離は、２．８３７オングストロームであり、[Pt２II（pop）４I]・２H２０(２．９２５オングストローム)のものと、[Pt２III（pop）４I２](２．７５５オングストローム)のものとの間の中間の距離である。より短く、より長い距離は、それぞれ、２．７２２オングストロームと、４．２４９オングストロームである。カウンターカチオンNH3（C４H８）NH3２+は、４つの鎖の間の空間に位置し、pop配位子へのH結合を形成する。４つのH2O分子は空間において位置する。
【００２９】
ラマンスペクトルを１のCO構造についての情報を得るために測定した。図３は、１の極性ラマンスペクトルである。８０〜１００cm−１の強いシグナルは、Pt-PtユニットのPt-Ptストレッチングモードｖ（Pt-Pt）へ寄与する。２９６Kで、シグナルｖ(Pt-Pt)バンドを、９８cm-１で観察して、Pt-Ptユニットの１つの種類のみの形成を示す。相対的に弱いバンドが約１１５cm-１でも観察された。このバンドは、隣接Pt-Ptユニット間の真中からIイオンの置換によって活性化されたPt-I伸縮モードへ割り当てることができる。この事実は、上述した１の結晶構造と一致する。これらの結果から、それゆえ、２９６Kでの１のグランド状態は、CPであると考えられる。温度を２９６Kから３４０Kへ上げたとき、ｖ（Pt-Pt）バンドは明らかに２つの成分へ分裂し、２つの種類のPt-Ptユニット、この場合、PtII−PtII(８６cm-１)及びPtIII−PtIII(９４cm-１)がある一方、Pt=I伸縮モードは、なお活性化されているようにみえる。それゆえ、３４０Kでの電子相は、CDWへ分類される。
【００３０】
１の最も印象的な特徴は、CPからCDWへの転移は、結晶の顕著な色変化を伴うことである。サンプルの偏光反射スペクトル及び、対応する顕微鏡像を図４a)に示す。２９６Kで、１は、イエローグリーンである。温度を約３４０Kまで上げると、サンプルの色は、レッドーブラウンへ変化する。２９６Kで２．３７eVでのピークは、イエローグリーン色へ変化する一方、３４０Kでのレッドブラウン色は、近赤外線領域から約２eVへの強い反射バンドの結果が主である。このような色クロミズムは、また、図４b)の光学伝導性スペクトル(σ)から確認される。図から証明されるように、Ectは、劇的に２．３７eV(５２０nm)から1.12
eV（１１１０nm）へシフトする。このスペクトル変化は、以前に報告されたヴェーパクロミック材料のものより大変大きい。MMX鎖化合物の光学励起における以前の理論的研究からCP相において２．３７eVで観察される最も低いCTバンドは、[-I---Pt2+−P3+−I---Pt2+−Pt３+−I-]から[-I-Pt３+−P２+−--I---Pt2+−Pt３+−I-]への内部二量体CT励起に割り当てられる一方、CDW相において１．１２eVでのCTバンドは、[-I---Pt2+−P２+−I---Pt３+−Pt３+−I-]から[-I-Pt２+−P３+-I---Pt2+−Pt３+−I-]への外部二量体へ寄与する。すなわち、CP―CDW転移、及び光学的ギャップの起源から生じた変化は、観察されるクロミズムを担う。３４０KでのギャップエネルギーEct＝１．１２eVは、図１に示すように、CDW相における化合物のものとほとんど等しい。それゆえ、観察されたCP―CDW転移はｄ(PT-I-Pｔ)における減少によって行われると考えるのが自然である。
【００３１】
相転移のメカニズムの洞察を得るために、熱質量分析（TGA）をドライ窒素雰囲気中で行った。TGAの結果を図５に示す。温度を室温から上げたとき、１は、穏やかな重量損失を示し、３９５Kで５．４５０％放出した。この値は、配合ユニット当たり４つのH2O分子の損失に対して計算したもの（５．３６５％）と良好に一致する。その後、この化合物は、およそ５００Kまで少ない質量損失を示す（＜０．５％）。レッドーブラウン相（CDW）は、結晶を室温へ冷却及び/又は水蒸気へさらすことによって、背景をもとのイエローグリーン（CP）相へと変化する。これらの結果は、ヴェーパクロミック反応が、不可逆的であり、CP及びCDW間のトランジションが、水分子の吸収及び脱離によってトリガーされることを証明する。パウダーX線回折測定もヴェーパクロミック構造変化を調べるために行った。真空中で３５３Kで加熱した１の集められたX線パターンは、固体がある新しいがまだ未同定の結晶構造へ変化することを示す。さらに構造の研究がこの構造転移の詳細を決定するのに必要であろう。
【００３２】
結論として、当方は、MMX化合物、[NH3（C４H８）NH3]４[Pt２（pop）４I]・４H２０において、常磁性CP状態と反磁性CDW状態との間の相転移にともなう新規可逆的ヴェーパクロミック作用を見出した。ここで提出される結果は、MMX鎖化合物がさらなる化学気相センサー装置の候補であることを予期する。
【００３３】
出発化合物、K４[Pt２（pop）４]・２H２０及びK４[Pt２（pop）４I２]を以前に述べた方法によって調整した。すなわち、合成方法は、K４Pt２Cl4と亜リン酸を水に溶かし120℃で、2時間加熱することにより、K４[Pt２（pop）４]・２H２０が得られる。これを水に溶かし、I2を加えて酸化するとK４[Pt２（pop）４I２]が得られる。１のシングル結晶をH形状ガラスセルを使用する標準拡散法によって成長させた。[NH3（C４H８）NH3]SO4の２ｍl水溶液(２mg)及び問うモル量のK４[Pt２（pop）４]・２H２０（２０ｍｇ）及びK４[Pt２（pop）４I２]（２０ｍｇ）の２ml水溶液をセルの両端に置き、室温で水中でゆっくりと拡散させた。１週間後、イエローグリーンニードル結晶を得た。元素分析は、以下のとおりである。
【００３４】
C10H48IN4O24P8Pt2に対する計算値（％）：C7.14；H3.30；N4.16
理論値：C7.15；H3.20；N4.13                      
【００３５】
１のX線構造分析は、グラファイト単色Mo-Kα放射を有する(λ＝0.7107オングストローム)を有するRigaku  RAXIS-RAPID像プレート回折計を使用して行った。２９６Kでの１の結晶データ：Mr=1343.31、テトラゴーナル、space group I4/m、α＝13.3473（８）オングストローム、ｃ＝９．８０９１（７）恩グストローム、V=１７４７．５（２）オングストローム３、Z＝２、ρcal＝２．５５３ｇｃｍ−３、最終R＝０．０３５１、ｗR＝０．１３８、I>３．００ρ（I）でGOF＝１．５８７。CCDC２４５１８９は、この論文の補足的結晶グラフィックデータを含む。
【００３６】
１の極性ラマンスペクトルは、ｃｗHe-Neレーザー(1.96eV)及び光学顕微鏡を有するRenishow  Ramanscope  １０００B  ラマンスペクトルメータを使用して測定された。極性反射スペクトルは２５ｃｍ格子モノクロメーター及び光学顕微鏡を有する特別に設計されたスペクトロメータを使用することによって得られる。TGAは、Rigaku  Thermo  Plus２TG  ８１２０を使用して乾燥窒素ガス雰囲気下で行った。
【００３７】
これらの結果をまとめると、２９６Kで本発明の化合物は、４H2O分子を有し、チャージ分極状態を取った。それは、ラマンスペクトルにおいて、９８cm-１でシングルPtII−PtIIIモードを示し、約２．４eVでPtIIからPtIIIへのチャージトランスファーバンドを示す。３４０Kで、本発明の化合物は４H2Oを放出し、CDW状態へ変化する。この転位後、ラマンスペクトルにおけるPt-Ptバンドは、86cm-1でPt II−Pt IIモードへ、94cm-1でPtIII−PtIIIモードへ分裂し、チャージトランスファーバンドは、1.1eVへ顕著なレッドシフトを示す。このvapochromic動作は、温度を変え、及び/又は気化水へさらすことによって繰り返し行われる。
【００３８】
このような結果から、本発明の化合物は、室温、又は蒸気下では、[-I---Pt2+−P3+−I---Pt2+−Pt３+−I-]の電荷密度波状態をとり、Pt2+−Pt３+上に1個の不対電子が存在するので、常磁性をとり、色は緑色を示す。また、高温、又は蒸気が無い状態では、Pt２+−P２+−--I-Pt３+−Pt３+−I]の電荷密度波状態を示し、すべての電子が対を作ってしまうために反磁性であり、金色である。
【００３９】
つまり、本発明の化合物を用いれば、蒸気の程度を色の変化及び磁性の変化で感知することが可能であり、いわゆるマルチセンサーとして使用することができることが判明した。
【産業上の利用可能性】
【００４０】
ナノワイヤー白金混合原子価錯体において、ヴェーパクロミズムとそれに伴う電子状態の変化及び磁性の変化が連携する現象は世界で始めてであり、非常に画期的な発明である。水蒸気の吸脱着にともない色の変化と磁性の変化と電子状態の変化を同時に感知するマルチセンサー・分子デバイスとして応用可能である。
【図面の簡単な説明】
【００４１】
【図１】図１は、ヨウ素イオンによって結合された２つのPtイオン間の距離ｄ（Pt-I‐Pt）の関数としてCTバンドECTのピークエネルギーを示す。
【図２】図２は、[NH3（C４H８）NH3]２[Pt２（pop）４I]・４H２０化合物の結晶構造を示す。H原子は、明確化のために省略された。
【図３】図３は、a)２９６K、b)３４０Kでのｚ（ｘｘ）ｚ（ｘ並行ｃ軸）の分極に対する分極ラマンスペクトルを示す。
【図４】図４は、２９６K及び３４０Kでの[NH3（C４H８）NH3]２[Pt２（pop）４I]・４H２０化合物におけるｃ軸に並行な光の分極を有するa)分極反射率、ｂ）光導電性スペクトルを示す。
【図５】図５は、５K／分のドライ窒素浄化下の[NH3（C４H８）NH3]２[Pt２（pop）４I]・４H２０化合物のTGA透写を示す。
【図１】
2006076972.tif 000002
【図２】
2006076972.tif 000003
【図３】
2006076972.tif 000004
【図４】
2006076972.tif 000005
【図５】
2006076972.tif 000006